(57)【要約】【課題】グロープラグの耐久性に向上の余地があること。【解決手段】グロープラグは、発熱体とシース管とを備える。発熱体は、通電によって発熱する。シース管は、筒部と溶融部とを備える。筒部は、発熱体の外周に配置され、軸線方向に延びる。溶融部は、少なくとも筒部の主成分と発熱体の主成分とを含有し、筒部の先端を閉塞する。溶融部の表面から表面の内側に向かって０．０３ｍｍ以上０．５ｍｍ以下の範囲内において、アルミニウムの平均含有率は２．５質量％以下である。【選択図】図７
2015117930.tif 000002
【特許請求の範囲】
【請求項１】
通電によって発熱する発熱体と、
前記発熱体の外周に配置され、軸線方向に延びる筒部と、少なくとも前記筒部の主成分及び前記発熱体の主成分を含有し、前記筒部の先端を閉塞する溶融部とを備えるシース管と、
を備えるグロープラグであって、
前記溶融部の表面から表面の内側に向かって０．０３ｍｍ以上０．５ｍｍ以下の範囲内において、アルミニウムの平均含有率は２．５質量％以下である
ことを特徴とするグロープラグ。
【請求項２】
前記筒部と前記発熱体との少なくとも一方は、アルミニウムを含む
ことを特徴とする請求項１に記載のグロープラグ。
【請求項３】
前記発熱体はアルミニウムを含むことを特徴とする請求項２に記載のグロープラグ。
【請求項４】
前記０．０３ｍｍ以上０．５ｍｍ以下の範囲内において、クロムの平均含有率は１０質量％以上、４０質量％以下である
ことを特徴とする請求項１から請求項３までの何れか一項に記載のグロープラグ。
【請求項５】
前記０．０３ｍｍ以上０．５ｍｍ以下の範囲内において、クロムの平均含有率は１５質量％以上、３０質量％以下である
ことを特徴とする請求項４に記載のグロープラグ。
【請求項６】
前記０．０３ｍｍ以上０．５ｍｍ以下の範囲内において、クロムの平均含有率は１５質量％以上、２１質量％以下である
ことを特徴とする請求項５に記載のグロープラグ。
【請求項７】
前記筒部は、アルミニウムの含有率が１．７質量％よりも多い
ことを特徴とする請求項１から請求項６までの何れか一項に記載のグロープラグ。
【請求項８】
前記筒部は、クロムの含有率が２４質量％以上、２６質量％以下であり、アルミニウムの含有率が１．８質量％以上、２．４質量％以下である
ことを特徴とする請求項７に記載のグロープラグ。
【請求項９】
前記発熱体の主成分は、ニッケルである
ことを特徴とする請求項１から請求項８までの何れか一項に記載のグロープラグ。
【請求項１０】
前記溶融部は、前記筒部との境界付近において、アルミニウムの含有率が５質量％未満である
ことを特徴とする請求項１から請求項９までの何れか一項に記載のグロープラグ。
【請求項１１】
前記０．０３ｍｍ以上０．５ｍｍ以下の範囲内において、アルミニウムの平均含有率は１．２質量％以下である
ことを特徴とする請求項１から請求項１０までの何れか一項に記載のグロープラグ。
【請求項１２】
前記０．０３ｍｍ以上０．５ｍｍ以下の範囲内において、アルミニウムの平均含有率は０．０４質量％以上である
ことを特徴とする請求項１から請求項１１までの何れか一項に記載のグロープラグ。
【請求項１３】
前記０．０３ｍｍ以上０．５ｍｍ以下の範囲内において、鉄の平均含有率は１７質量％以上、２１質量％以下である
ことを特徴とする請求項１から請求項１２までの何れか一項に記載のグロープラグ。
【発明の詳細な説明】
【技術分野】
【０００１】
本発明は、グロープラグに関する。
【背景技術】
【０００２】
グロープラグは、圧縮着火方式による内燃機関（例えばディーゼルエンジン等）の補助熱源として用いられるシースヒータである。グロープラグは、燃焼室内での使用環境に耐え得る耐久性などが求められる。このような特性を改善するために、材料の配合が種々、提案されている（例えば、特許文献１）。
【先行技術文献】
【特許文献】
【０００３】
【特許文献１】特開２００４−２６４０１３号公報
【発明の概要】
【発明が解決しようとする課題】
【０００４】
上記先行技術が有する課題は、耐久性に向上の余地があることである。グロープラグに通電をすると、グロープラグの表面にクロムが含まれていればＣｒ２Ｏ３、アルミニウムが含まれていればＡｌ２Ｏ３の酸化膜が表面に生成される。酸化膜は、バルクを酸化から保護することで、耐久性を向上させる。ここでいうバルクとは、酸化膜よりも内部に位置する部位を指す。
【０００５】
酸化膜は、上記の通りグロープラグの表面に存在するので、燃焼室において燃焼が発生する度に、酸化膜に熱応力が発生する。この熱応力によって、酸化膜がバルクから剥離することがある。酸化膜が剥離すると、露出したバルクの表層は、酸化膜に変化する。新たに発生した酸化膜も、熱応力によって剥離することがある。このようにして酸化膜の剥離が発生する度に、その部位は薄くなる。この現象を、本願では酸化消耗と呼ぶ。本願発明が課題とする耐久性の向上は、特にこのような酸化消耗を抑制する性質（耐酸化性）の向上のことを意味する。
【課題を解決するための手段】
【０００６】
本発明は、先述した課題を解決するためのものであり、以下の形態として実現できる。
【０００７】
（１）本発明の一形態によれば、通電によって発熱する発熱体と；前記発熱体の外周に配置され、軸線方向に延びる筒部と、少なくとも前記筒部の主成分及び前記発熱体の主成分を含有し、前記筒部の先端を閉塞する溶融部とを備えるシース管と；を備えるグロープラグが提供される。このグロープラグは、前記溶融部の表面から表面の内側に向かって０．０３ｍｍ以上０．５ｍｍ以下の範囲内において、アルミニウムの平均含有率は２．５質量％以下であることを特徴とする。この形態によれば、溶融部の耐久性が向上する。上記範囲におけるアルミニウムの平均含有率が２．５質量％以下であることによって、酸化消耗が抑制されるからである。
【０００８】
（２）上記形態において、前記筒部と前記発熱体との少なくとも一方は、アルミニウムを含んでもよい。この形態によれば、筒部と発熱体との少なくとも一方がアルミニウムを含む場合に、上記形態の効果を得ることができる。
【０００９】
（３）上記形態において、前記発熱体はアルミニウムを含んでもよい。この形態によれば、発熱体がアルミニウムを含む場合に、上記形態の効果を得ることができる。
【００１０】
（４）上記形態において、前記０．０３ｍｍ以上０．５ｍｍ以下の範囲内において、クロムの平均含有率は１０質量％以上、４０質量％以下であってもよい。この形態によれば、溶融部の耐久性が向上する。上記範囲におけるクロムの平均含有率が１０質量％以上、４０質量％以下であることによって、酸化消耗が抑制されるからである。
【００１１】
（５）上記形態において、前記０．０３ｍｍ以上０．５ｍｍ以下の範囲内において、クロムの平均含有率は１５質量％以上、３０質量％以下であってもよい。この形態によれば、溶融部の耐久性が向上する。上記範囲におけるクロムの平均含有率が１５質量％以上、３０質量％以下であることによって、酸化消耗が更に抑制されるからである。
【００１２】
（６）上記形態において、前記０．０３ｍｍ以上０．５ｍｍ以下の範囲内において、クロムの平均含有率は１５質量％以上、２１質量％以下であってもよい。この形態によれば、溶融部の耐久性が向上する。上記範囲におけるクロムの平均含有率が１５質量％以上、３０質量％以下であることによって、酸化消耗が更に抑制されるからである。
【００１３】
（７）上記形態において、前記筒部は、アルミニウムの含有率が１．７質量％よりも多くてもよい。この形態によれば、筒部のアルミニウムの含有率が１．７質量％よりも多い場合に、上記形態の効果を得ることができる。
【００１４】
（８）上記形態において、前記筒部は、クロムの含有率が２４質量％以上、２６質量％以下であり、アルミニウムの含有率が１．８質量％以上、２．４質量％以下でもよい。この形態によれば、筒部におけるクロムの含有率が２４質量％以上、２６質量％以下であり、筒部におけるアルミニウムの含有率が１．８質量％以上、２．４質量％以下である場合に、上記形態の効果を得ることができる。
【００１５】
（９）上記形態において、前記発熱体の主成分は、ニッケルでもよい。この形態によれば、発熱体の主成分がニッケルである場合に、上記形態の効果を得ることができる。
【００１６】
（１０）上記形態において、前記溶融部は、前記筒部との境界付近において、アルミニウムの含有率が５質量％未満でもよい。この形態によれば、溶融部の耐久性が向上する。筒部との境界付近において、アルミニウムの含有率が５質量％未満であることによって、アルミニウムと他の金属との金属間化合物の生成が抑制されるからである。金属間化合物は、靱性が低いことが多く、耐久性を低下させる原因となり得る。
【００１７】
（１１）上記形態において、前記０．０３ｍｍ以上０．５ｍｍ以下の範囲内において、アルミニウムの平均含有率は１．２質量％以下でもよい。この形態によれば、溶融部の耐久性が更に向上する。
【００１８】
（１２）上記形態において、前記０．０３ｍｍ以上０．５ｍｍ以下の範囲内において、アルミニウムの平均含有率は０．０４質量％以上でもよい。この形態によれば、アルミニウムの酸化被膜が薄くなり過ぎないので、シース管内に窒素が侵入することを抑制できる。ひいては、発熱体の窒化が抑制でき、発熱体の耐久性を向上させることができる。
【００１９】
（１３）上記形態において、前記０．０３ｍｍ以上０．５ｍｍ以下の範囲内において、鉄の平均含有率は１７質量％以上、２１質量％以下でもよい。この形態によれば、凝集した鉄が表面に露出して酸化することが抑制される。
【００２０】
本発明は、上記以外の種々の形態でも実現できる。例えば、グロープラグの製造方法等として実現できる。
【図面の簡単な説明】
【００２１】
【図１】グロープラグの外観図および断面図。
【図２】シースヒータの断面図。
【図３】シース管と発熱コイルとの溶接前における先端付近の断面図。
【図４】溶融部と筒部との境界付近における分析対象の部位を示す図。
【図５】境界付近におけるアルミニウムの含有率とクラック発生との関係を示す図。
【図６】溶融部の表面付近における分析対象の部位を示す図。
【図７】表面付近におけるアルミニウム及びクロムの平均含有率と酸化消耗との関係を示す図。
【図８】他の実施形態におけるシース管と発熱コイルとの溶接前における先端付近の断面図。
【図９】他の実施形態におけるシース管と発熱コイルとの溶接前における先端付近の断面図。
【発明を実施するための形態】
【００２２】
図１は、グロープラグ１０を示す。図１は、軸線Ｏから紙面右側に外観構成を示し、軸線Ｏから紙面左側に断面構成を示す。グロープラグ１０は、ディーゼルエンジンの始動時における点火を補助する熱源として機能する。
【００２３】
グロープラグ１０は、中軸部材２００と、主体金具５００と、通電によって発熱するシースヒータ８００とを備える。これらの部材は、グロープラグ１０の軸線Ｏに沿って組み付けられている。なお、本明細書では、グロープラグ１０におけるシースヒータ８００側を「先端側」と呼び、その反対側を「後端側」と呼ぶ。
【００２４】
主体金具５００は、炭素鋼を筒状に成形した部材である。主体金具５００は、先端側の端部においてシースヒータ８００を保持する。主体金具５００は、後端側の端部において絶縁部材４１０とオーリング４６０とを介して中軸部材２００を保持する。絶縁部材４１０は、絶縁部材４１０の後端に接するリング３００が中軸部材２００に加締められることで、軸線Ｏ方向の位置が固定される。絶縁部材４１０によって、主体金具５００の後端側が絶縁される。主体金具５００は、絶縁部材４１０からシースヒータ８００に至る中軸部材２００の部位を内包する。主体金具５００は、軸孔５１０と、工具係合部５２０と、雄ネジ部５４０とを備える。
【００２５】
軸孔５１０は、軸線Ｏに沿って形成された貫通孔であり、中軸部材２００よりも大きな径を有する。軸孔５１０に中軸部材２００が位置決めされた状態で、軸孔５１０と中軸部材２００との間には、両者を電気的に絶縁する空隙が形成される。軸孔５１０の先端側には、シースヒータ８００が圧入されて接合されている。雄ネジ部５４０は、内燃機関（図示しない）に形成された雌ネジに嵌り合う。工具係合部５２０は、グロープラグ１０の取り付けと取り外しとに用いられる工具（図示しない）に係合する。
【００２６】
中軸部材２００は、導電材料で円柱状に成形されている。中軸部材２００は、主体金具５００の軸孔５１０に挿入された状態で軸線Ｏに沿って組み付けられる。中軸部材２００は、先端側に形成された中軸部材先端部２１０と、後端側に設けられた接続部２９０とを備える。中軸部材先端部２１０は、シースヒータ８００の内部に挿入される。接続部２９０は、主体金具５００から突出した雄ネジである。接続部２９０には、係合部材１００が嵌り合う。
【００２７】
図２は、シースヒータ８００の詳細な構成を示す断面図である。シースヒータ８００は、シース管８１０と、発熱体としての発熱コイル８２０と、制御コイル８３０と、絶縁粉末８４０とを備える。
【００２８】
シース管８１０は、軸線Ｏ方向に延び、先端が閉塞した筒状部材である。シース管８１０は、発熱コイル８２０と、制御コイル８３０と、絶縁粉末８４０とを内包する。シース管８１０は、シース管先端部８１１とシース管後端部８１９とを備える。シース管先端部８１１は、シース管８１０の先端側において、外側に向けて丸く形成された端部である。シース管後端部８１９は、シース管８１０の後端側において開口した端部である。後端部８１９からシース管８１０の内部に中軸部材２００の中軸部材先端部２１０が配置されている。シース管８１０は、パッキン６００と絶縁粉末８４０とによって、中軸部材２００から電気的に絶縁される。パッキン６００は、中軸部材２００とシース管８１０との間に挟まれた絶縁部材である。シース管８１０は、主体金具５００とは電気的に接続されている。
【００２９】
制御コイル８３０は、発熱コイル８２０を形成する材料よりも電気比抵抗の温度係数が大きい導電材料で形成されたコイルである。この導電材料としては、ニッケルが好ましく、この他、例えば、コバルトやニッケルを主成分とする合金でもよい。制御コイル８３０は、シース管８１０の内側に設けられ、発熱コイル８２０に供給される電力を制御する。制御コイル８３０は、先端側の端部である制御コイル先端部８３１と、後端側の端部である制御コイル後端部８３９とを備える。制御コイル先端部８３１は、発熱コイル８２０の発熱コイル後端部８２９に溶接されることによって、発熱コイル８２０と電気的に接続される。制御コイル後端部８３９は、中軸部材２００の中軸部材先端部２１０に接合されることによって中軸部材２００と電気的に接続される。
【００３０】
絶縁粉末８４０は、電気絶縁性を有する粉末である。絶縁粉末８４０としては、例えば、酸化マグネシウム（ＭｇＯ）の粉末が用いられる。絶縁粉末８４０は、シース管８１０の内側に充填され、シース管８１０と、発熱コイル８２０と、制御コイル８３０と、中軸部材２００との各隙間を電気的に絶縁する。
【００３１】
発熱コイル８２０は、導電材料で形成されたコイルである。発熱コイル８２０は、シース管８１０の内側に軸線Ｏ方向に沿って配置され、通電によって発熱する。発熱コイル８２０は、先端側の端部である発熱コイル先端部８２１と、後端側の端部である発熱コイル後端部８２９とを備える。発熱コイル先端部８２１は、シース管８１０の先端付近に溶接されることによってシース管８１０と電気的に接続される。
【００３２】
図３は、シース管８１０と発熱コイル８２０との溶接前における先端付近の断面図である。シース管８１０は、発熱コイル８２０と溶接される前は、先端が開口している。発熱コイル８２０は、溶接の前に、その開口端を貫通するように配置される。溶接前における発熱コイル８２０の先端は、図３に示されるように、軸線Ｏに対して斜めに延びるように形成されている。この配置で、シース管８１０と発熱コイル８２０とが溶接されることによって、先端付近は、図２に示された形状になる。本実施形態における溶接は、アーク溶接によって実現する。
【００３３】
図４は、シース管８１０と発熱コイル８２０との溶接後における溶融部８５０付近の断面図である。溶融部８５０は、発熱コイル８２０とシース管８１０とが溶融した状態で混ざり合い、その後、固まって形成された部位であり、図４ではハッチングで示されている。溶融部８５０の外表面は、シース管先端部８１１を形成する。図４に示された筒部８６０は、シース管８１０から溶融部８５０を除いて残った部位である。溶融部８５０は、このように溶接によって形成されるので、発熱コイル８２０の主成分と、筒部８６０の主成分とを少なくとも含有する。
【００３４】
図４を用いて、溶融部８５０の成分分析について説明する。この分析は、後述する実験の準備として実施され、溶融部８５０と筒部８６０との境界付近を対象とする。
【００３５】
分析対象の部位は以下のように決定する。図４における軸線Ｏの左側において、溶融部８５０と筒部８６０との界面上の最先端側の点Ａ、最後端側の点Ｂをとり、点Ａと点Ｂとを通過する直線Ｗを引く。よって、直線Ｗが溶融部８５０と筒部８６０との界面であるとは限らない。軸線Ｏの左側とは、軸線ＯをＸＹ平面におけるＹ軸とした場合に、先端側をＹ軸の正の向き、後端側をＹ軸の負の向きとしたとき、Ｘ軸の負の向きに相当する。
【００３６】
溶融部８５０と筒部８６０との界面は、例えば、断面を鏡面仕上げした後、シュウ酸二水和物による電解エッチングを行い、拡大した画像に基づき目視で決定する。
【００３７】
直線Ｗを軸線Ｏ側に０．３ｍｍ並進させた直線Ｘを引く。溶融部８５０上の直線Ｘに沿って１０μｍ間隔でライン状に分析する。この分析によって得られた各点におけるアルミニウムの含有率の平均値を、境界付近のアルミニウムの含有率として算出する。ただし、溶融部８５０の表面から０．０３ｍｍまでは酸化被膜が含まれる可能性が高いため、分析結果から除外する。
【００３８】
同様に、図４における軸線Ｏの右側において、溶融部８５０と筒部８６０との界面上の最先端側の点Ｃ、最後端側の点Ｄをとり、点Ｃと点Ｄとを通過する直線Ｙを引く。直線Ｙを軸線Ｏ側に０．３ｍｍ並進させた直線Ｚを引く。溶融部８５０上の直線Ｚに沿って１０μｍ間隔でライン状に分析する。ただし、溶融部８５０の表面から０．０３ｍｍまでは酸化被膜が含まれる可能性が高いため、分析結果から除外する。
【００３９】
上記のように分析部位を決定したのは、この部位にクラックが発生しやすいと考えられるからである。ここでいうクラックとは、界面に生じる亀裂のことである。靱性が低い金属間化合物は、溶融部８５０と筒部８６０との境界付近に発生しやすく、且つ、熱膨張特性が元の金属と異なる。加えて、境界付近は機械的にも弱い。このため、熱膨張と熱収縮とが繰り返し発生すると、境界付近の界面にクラックが発生する場合がある。本実施形態では、その境界付近の一例として上記の部位を採用する。
【００４０】
分析の手順を説明する。第１のステップとして、ＥＰＭＡのＷＤＳを用いて、溶融部８５０における定性分析を実施する。この分析によって、溶融部８５０に含まれる元素を特定し、最大質量％の元素を主成分とする。ＥＰＭＡ（Electron Probe Micro Analyzer）とは、電子線マイクロアナライザのことである。ＷＤＳ（Wavelength Dispersive X-ray Spectrometer）とは、波長分散型Ｘ線分光器のことである。
【００４１】
第２のステップとして、ＥＰＭＡの測定条件を決定する。この決定は、分析精度を高めるために実施される。この条件は、第１のステップで特定した主成分の検出において、Ｘ線の大量入射による数え落としが起こらないビーム電流量で、測定カウント数が１万カウント以上得られることが満たされるように決定される。
【００４２】
第３のステップとして、第１のステップで特定した元素を第２のステップで決定した条件で定量分析し、先述した複数の分析対象点の平均値をアルミニウムの含有率として算出する。加速電圧は２０ｋＶ、プローブ電流２．５×１０−８Ａ、ビームの照射径１０μｍで主ピークを１０秒、バックグラウンドを高角、低角側それぞれ５秒ずつ取り込む。正味の強度から各元素のＣＰＳ（Count Per Second）を得て、同条件で分析した比較試料（ASTIMEX社製標準試料）のＣＰＳを用いてＺＡＦ法によって定量計算を実施する。この比較試料は、アルミニウムの含有率が予め分析されている。ＺＡＦとは、原子番号効果（Z effect）と、吸収効果（Absorption effect）と、蛍光励起効果（Fluorescence excitation effect）とに基づく頭字語である。この定量計算の際、含有率の合計が１００％となるようにノーマライズ（規格化）する。
【００４３】
図５は、先述した境界付近におけるアルミニウムの含有率と、クラックの発生との関係を調べた実験結果をテーブルによって示す。
【００４４】
実験No.1の場合、発熱コイル８２０は、ニッケルを主成分とし、クロムも含む一方、アルミニウムを含まない材質によって形成されたものを使用した。本願で「アルミニウムを含まない」という場合、アルミニウムが誤差程度の含有率で含まれていてもよい。実験No.1の場合、筒部８６０は、アルミニウムが含まれない材質（例えばＳＵＳ３１０Ｓ）によって形成されたものを用いた。この結果、実験No.1における溶融部８５０のアルミニウムの含有率は、０．００質量％であった。
【００４５】
No.2〜10の場合、発熱コイル８２０は、鉄を主成分とし、クロム及びアルミニウムも含む材質によって形成されたものを使用し、筒部８６０は、Ａｌｌｏｙ６０２によって形成されたものを用いた。Ａｌｌｏｙ６０２とは、本願出願時におけるドイツ工業規格（ＤＩＮ）で規定されたＤＩＮ２．４６３３の合金のことである。Ａｌｌｏｙ６０２は、クロムの含有率が２４質量％以上、２６質量％以下であり、アルミニウムの含有率が１．８質量％以上、２．４質量％以下である。この結果、溶融部８５０におけるアルミニウムの含有率は、３．００〜５．５０質量％となった。アルミニウムの含有率は、溶融前の発熱コイル８２０の先端形状や、発熱コイル８２０に含まれるアルミニウムの含有率を調整することによって、変化させた。
【００４６】
耐久性を判定する実験として、熱衝撃を繰り返し負荷した場合に、溶融部８５０にクラックが発生するか否かを確認した。熱衝撃の負荷として、グロープラグ１０に対して、８０００サイクルの加熱と冷却とを施した。加熱は、グロープラグ１０の表面が１１５０℃になるように２０秒間、実施した。冷却は、冷却開始から１秒後に１４９℃低下することを条件に、６０秒間、実施した。なお、これら実験条件としての数値は、全て例示であり、再現実験の際には、どのように変更してもよい。例えば、冷却開始から１秒後に低下する温度は１３９〜１５９℃であってもよいし、加熱時におけるグロープラグ１０の表面温度は１１４０〜１１６０℃であってもよい。
【００４７】
図５に示されるように、実験No.1〜6の場合、クラックは発生しなかった。実験No.7〜10の場合、クラックが発生した。よって、アルミニウムの含有率は、５．００質量％未満が好ましく、４．９５質量％以下が更に好ましい。
【００４８】
さらに、アルミニウムと他の金属（例えば、Ａｌｌｏｙ６０２に含まれるニッケルとの化合物であるＮｉ３Ａｌ）との金属間化合物の生成を抑制するためには、アルミニウムの含有率は小さければ小さいほど好ましい。例えば、２．００質量％以下が好ましく、１．００質量％以下が更に好ましい。
【００４９】
次に、溶融部８５０の表面付近を対象とした成分分析について説明する。表面付近を対象とした成分分析は、アルミニウム、クロム及び鉄それぞれの質量％を分析するために実施する。図６は、この分析の対象となる部位をハッチングで示す。図６は、図４と同様、溶融部８５０付近の断面図である。分析対象となる部位は、溶融部８５０の表面から深さが０．０３ｍｍから０．５ｍｍまでの範囲である。ここでいう深さの方向は、図６に示されるように、表面に対して垂直方向である。０．０３ｍｍまでの範囲を除外するのは、先述したように、酸化被膜を分析対象から除外するためである。分析対象の部位から選択された所定数の点（例えば１０点）それぞれのアルミニウムの含有率を求め、それらの平均値を表面付近におけるアルミニウムの平均含有率として算出する。クロムと鉄とについても同様に平均含有率を算出する。各点を対象とした分析は、境界付近における分析として説明した第１〜第３のステップと同じ手法で実施する。但し、ビームの照射径を１００μｍに変更した。分析対象点の選択は、例えば、ランダムに実施してもよいし、できるだけ分散するように実施してもよい。
【００５０】
図７は、溶融部８５０の表面付近におけるアルミニウム及びクロムの平均含有率と、酸化消耗との関係を調べた実験結果をテーブルによって示す。ここでいう酸化消耗とは、繰り返しの熱負荷によって、溶融部８５０の表面が剥落して、薄くなることである。熱負荷の条件は、クラックに関する実験として既に説明したものと同じである。図７には、各実験No.についてのアルミニウム及びクロムの平均含有率を実現するために用いた発熱コイル８２０及び筒部８６０の組成も示した。発熱コイル８２０及び筒部８６０の組成における「残り」とは、微少添加物や不純物のことである。不純物とは、例えば、炭素、ケイ素、チタン、マンガン等である。
【００５１】
図７に示された酸化消耗の評価Ａは、酸化消耗によって薄くなった分の厚み（以下「消耗量」という）が０．０５ｍｍ未満であることを意味する。評価Ｂは消耗量が０．０５ｍｍ以上０．１０ｍｍ未満、評価Ｃは消耗量が０．１０ｍｍ以上０．１５ｍｍ未満、評価Ｄは消耗量が０．１５ｍｍ以上０．２０ｍｍ未満であることを意味する。図７に示されるように、アルミニウムの平均含有率が２．５質量％以下の場合(実験No.11〜37)、評価Ｃ以上であった。これに対して２．６質量％の場合(実験No.38)、評価Ｄだった。よって、溶融部８５０の表面付近におけるアルミニウムの平均含有率は、２．５質量％以下が好ましい。
【００５２】
上記のようにアルミニウムの平均含有率が酸化消耗に影響する理由は、次の通りである。アルミニウムの酸化被膜は、母材とクロムの酸化被膜とを繋ぎ止める作用がある。よって、アルミニウムの酸化被膜が厚すぎる場合、繰り返しの熱負荷が掛かってアルミニウムの酸化被膜が剥離すると、クロムの酸化被膜も剥離してしまう。上記のように実験No.38で評価Ｄとなったのは、アルミニウムの平均含有率が２．６質量％と高く、生成したアルミニウムの酸化被膜が厚すぎたからだと考えられる。これに対してアルミニウムの平均含有率が２．５質量％以下の場合、生成したアルミニウムの酸化被膜が厚すぎないことによって、評価Ｃ以上が得られたと考えられる。さらに、アルミニウムの平均含有率は、酸化消耗の観点において、少なければ少ないほど好ましい。例えば、１．２質量％以下が好ましい。
【００５３】
一方、アルミニウムの平均含有率が０．０３質量％以下の場合（実験No.39）、窒素の侵入を抑制しているアルミニウムの含有量が少なすぎるため、シース管８１０内に窒素が侵入してしまう。シース管８１０内に侵入した窒素は、発熱コイル８２０を窒化させ、ひいては発熱コイル８２０の耐久性を低下させる。よって、アルミニウムの平均含有率は、発熱コイル８２０の耐久性の観点において、０．０３質量％よりも大きい値（例えば０．０４質量％以上）が好ましい。なお、実験No.39は、酸化消耗の観点では評価Ａであるものの、先述したＥＰＭＡのＷＤＳを用いて分析したところ、発熱コイル８２０の窒化が確認された。発熱コイル８２０が窒化すると、耐久性が低下する虞があるため、実験No.39は評価Ｂとした。
【００５４】
図７に示されるように、アルミニウムの平均含有率が０．０４質量％以上２．５質量％以下、且つ、クロムの平均含有率が１０質量％以上４０質量％以下の場合(実験No.11〜37)、評価Ｃ以上であった。よって、溶融部８５０の表面付近におけるクロムの平均含有率は、１０質量％以上４０質量％以下が好ましい。
【００５５】
図７に示されるように、アルミニウムの平均含有率が０．０４質量％以上２．５質量％以下、且つ、クロムの平均含有率が１５質量％以上３０質量％以下の場合(実験No.13〜33)、評価Ｂ以上であった。よって、溶融部８５０の表面付近におけるクロムの平均含有率は、１５質量％以上３０質量％以下が好ましい。
【００５６】
図７に示されるように、アルミニウムの平均含有率が０．０４質量％以上２．５質量％以下、且つ、クロムの平均含有率が１５質量％以上２１質量％以下の場合(実験No.13〜18)、評価Ａであった。よって、溶融部８５０の表面付近におけるクロムの平均含有率は、１５質量％以上２１質量％以下が好ましい。
【００５７】
上記のようにクロムの平均含有率が酸化消耗に影響する理由は、次の通りである。クロム及びアルミニウムを含む合金の場合、酸化被膜として、クロムの酸化物が表面に形成される。繰り返しの熱負荷が掛かると、先述したように酸化被膜の生成と剥離が繰り返され、急速に酸化消耗が進むことがあるので、酸化被膜は厚すぎないことが好ましい。クロムの平均含有率が上記の適切な範囲である場合、酸化被膜は厚くなりすぎず、更には緻密に形成されるので、酸化消耗が抑制される。
【００５８】
実験No.11〜21,23,25〜38の鉄の平均含有率は、１７質量％以上２１質量％以下であった（図示なし）。鉄の平均含有率が１７質量％以上２１質量％以下であると、凝集した鉄が、酸化消耗に伴って表面に露出することが防止される。凝集した鉄は、表面に露出すると急激に酸化し、酸化消耗を局所的に促進する。よって、鉄は、溶融部において凝集していないことが好ましい。これを実現するためには、上記のように、鉄の平均含有率が１７質量％以上２１質量％以下であることが好ましい。
【００５９】
実験No.23の場合、発熱コイル８２０はアルミニウムを含み、シース管８１０はアルミニウムを含まない。実験No.22,24は、発熱コイル８２０はアルミニウムを含まず、シース管８１０はアルミニウムを含む。実験No.22,24は、発熱コイル８２０の主成分が、ニッケルである。
【００６０】
なお、筒部８６０の材料として、ニッケル基合金を使用しているが、実験No.16,17,20〜22,24,26,27の場合にインコネル６０１(INCONELは登録商標)を用いてもよいし、実験No.18,19,25,29,30,38の場合にＡｌｌｏｙ６０２を用いてもよい。
【００６１】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。例えば、以下のものが例示される。
【００６２】
図８は、他の実施形態として、シース管８１０と発熱コイル８２０ａとの溶接前の形状を示す。発熱コイル８２０ａは、実施形態における発熱コイル８２０を代替するものである。発熱コイル８２０ａの先端は、図８に示されるように、軸線Ｏとほぼ平行に延びるように形成されている。
【００６３】
図９は、さらに他の実施形態として、シース管８１０と発熱コイル８２０ｂとの溶接前の形状を示す。発熱コイル８２０ｂは、実施形態における発熱コイル８２０を代替するものである。発熱コイル８２０ｂの先端は、図９に示されるように、開口端から突き出た部位が密巻きに形成されている。この他、溶接前の発熱コイルの形状は、図３，図８，図９に示されたものとは異なる形状であってもよい。
【００６４】
溶融部のアルミニウムの含有率を分析する手法は、実施形態に示したものに限られない。分析に用いる機器を変更してもよいし、分析する部位を変更してもよい。例えば、クラックが発生しやすい部位を選定して、その部位を分析対象としてもよい。例えば、アルミニウムが最も凝集している部位を、クラックが発生しやすい部位として選定してもよい。アルミニウムが最も凝集している部位は、例えば、アルミニウムの含有率の分布を示した画像に基づき、観察者が選定してもよい。この画像の倍率は、例えば、３０倍であってもよい。測定点の数および間隔は、耐久性を評価するのに適切なものとなるように、適宜、変更してもよい。
【００６５】
本願における溶融部とは、発熱体の外周に配置され、軸線方向に延びる筒部と、少なくとも筒部の主成分及び発熱体の主成分を含有し、筒部の先端を閉塞する部位のことを指し、溶接を用いて製造される部位に限られない。
【符号の説明】
【００６６】
１０…グロープラグ
１００…係合部材
２００…中軸
２１０…中軸部材先端部
２９０…接続部
３００…リング
４１０…絶縁部材
４６０…オーリング
５００…主体金具
５１０…軸孔
５２０…工具係合部
５４０…雄ネジ部
６００…パッキン
８００…シースヒータ
８１０…シース管
８１１…シース管先端部
８１９…シース管後端部
８２０…発熱コイル
８２０ａ…発熱コイル
８２０ｂ…発熱コイル
８２１…発熱コイル先端部
８２９…発熱コイル後端部
８３０…制御コイル
８３１…制御コイル先端部
８３９…制御コイル後端部
８４０…絶縁粉末
８５０…溶融部
８６０…筒部
Ｏ…軸線
【図１】
2015117930.tif 000003
【図２】
2015117930.tif 000004
【図３】
2015117930.tif 000005
【図４】
2015117930.tif 000006
【図５】
2015117930.tif 000007
【図６】
2015117930.tif 000008
【図７】
2015117930.tif 000009
【図８】
2015117930.tif 000010
【図９】
2015117930.tif 000011